(57)【要約】【課題】記録層と、光を反射するための反射層が予め形成された情報記録層を、ホログラフ等形成する微細加工技術で情報フィルムを作成し、該情報フィルムと支持体となる基材と貼り合せて形成する方法では、貼り合せる基材、接着剤等の材料の成分あるいは、該基材と貼り合せるまでの情報フィルムの保管状態によっては、光反射層として設けられている、金属層が劣化してしまうので、このような金属製の反射層の劣化を防ぐことができる光ディスクおよびそれに用いる情報フィルムを提供する。【解決手段】基材上に金属劣化物質遮断層を介して金属製の反射層と記録層からなる情報記録層を積層している光ディスクおよびそれに用いる情報フィルムを提供するものである。【選択図】    図１
2007012129.tif 000002
【特許請求の範囲】
【請求項１】
基材上に金属劣化物質遮断層を介して金属製の反射層と記録層からなる情報記録層を積層している光ディスク。
【請求項２】
金属劣化物質遮断層が酸化金属層である請求項１記載の光ディスク。
【請求項３】
請求項２の酸化金属が、ポリビニルアルコールに対するバリア性の高い物質であることを特徴とする光ディスク。
【請求項４】
請求項２の酸化金属が、ポリアミド等のハロゲンに対するバリア性の高い物質であることを特徴とする光ディスク。
【請求項５】
請求項２の酸化金属が、水酸化物等化学物質に対するバリア性の高い物質であることを特徴とする光ディスク。
【請求項６】
金属製の反射層と記録層からなる光ディスクの反射層側に金属劣化物質遮断層を設けた情報記録層製造用の情報フィルム。
【請求項７】
金属劣化物質遮断層が酸化金属層である請求項６記載の情報フィルム。
【請求項８】
請求項７の酸化金属が、ポリビニルアルコールに対するバリア性の高い物質であることを特徴とする情報フィルム。
【請求項９】
請求項７の酸化金属が、ポリアミド等のハロゲンに対するバリア性の高い物質であることを特徴とする情報フィルム。
【請求項１０】
請求項７の酸化金属が、水酸化物等化学物質に対するバリア性の高い物質であることを特徴とする情報フィルム。
【発明の詳細な説明】
【技術分野】
【０００１】
本発明は、基材上に金属製の反射層と記録層からなる情報記録層を積層している光ディスクに関し、より詳しくは、貼り合せる際に用いる基材あるいは接着剤に含有する金属を劣化する物質あるいは、基材と貼り合せるまでに大気中、人など環境中に含まれる金属を劣化する物質による、光で信号をやり取りする光ディスクの反射層に用いられている金属の劣化を抑える光ディスクと情報フィルムに関する。
【背景技術】
【０００２】
光ディスクは、１枚のディスクへの記録容量を多くする目的で、記録を読み書きする光の焦点を小さくし、一枚のディスクに沢山のビットを形成できるように成ってきた。焦点が小さくなるに伴い、焦点距離も浅くなり、記録層が光ディスクの表面に形成されるようになり、新しい光ディスクの製造方法が検討されるようになってきた。
【０００３】
新しい光ディスクの製造方法の一つに、記録層と、光を反射するための反射層が予め形成された情報記録層を、ホログラフ等形成する微細加工技術で情報フィルムを作成し、該情報フィルムと支持体となる基材（ポリカーボネート、ポリ乳酸、ポリエステル樹脂、ポリオレフィン樹脂等プラスチック材料、紙、金属等）と貼り合せて形成する方法がある。（特許文献１参照）。
【０００４】
しかし、貼り合せる基材、接着剤等の材料の成分あるいは、該基材と貼り合せるまでの情報フィルムの保管状態によっては、光反射層として設けられている、金属層が劣化してしまう問題がある。
【０００５】
特許文献は以下の通りである。
【特許文献１】特開平９−７２３３号公報
【発明の開示】
【発明が解決しようとする課題】
【０００６】
本発明は上記問題点になされたもので、その目的とするところは、金属製の反射層の劣化を防ぐことができる光ディスクを提供することである。
【課題を解決するための手段】
【０００７】
情報フィルムと基材との貼り合せ面に金属層を劣化させない方法を検討することにより解決した。
【０００８】
本発明者らは、前記の課題を解決すべく鋭意検討を積み重ねた結果、情報フィルムの、基材との貼り合せ面に、金属層を劣化させる物質の遮断性の高い物質層を形成することにより解決した。
【０００９】
具体的には、本発明はこの課題を解決するため、まず請求項１に係る本願発明は、
基材上に金属劣化物質遮断層を介して金属製の反射層と記録層からなる情報記録層を積層している光ディスクを提供することを特徴とするものである。
【００１０】
請求項２に係る本願発明は、
金属劣化物質遮断層が酸化金属層である請求項１記載の光ディスクを提供することを特徴とするものである。
【００１１】
請求項３に係る本願発明は、
請求項２の酸化金属が、ポリビニルアルコールに対するバリア性の高い物質であることを特徴とする光ディスクを提供することを特徴とするものである。
【００１２】
請求項４に係る本願発明は、
請求項２の酸化金属が、ポリアミド等のハロゲンに対するバリア性の高い物質であることを特徴とする光ディスクを提供することを特徴とするものである。
【００１３】
請求項５に係る本願発明は、
請求項２の酸化金属が、水酸化物等化学物質に対するバリア性の高い物質であることを特徴とする光ディスクを提供することを特徴とするものである。
【００１４】
請求項６に係る本願発明は、
金属製の反射層と記録層からなる光ディスクの反射層側に金属劣化物質遮断層を設けた情報記録層製造用の情報フィルムを提供することを特徴とするものである。
【００１５】
請求項７に係る本願発明は、
金属劣化物質遮断層が酸化金属層である請求項６記載の情報フィルムを提供することを特徴とするものである。
【００１６】
請求項８に係る本願発明は、
請求項７の酸化金属が、ポリビニルアルコールに対するバリア性の高い物質であることを特徴とする情報フィルムを提供することを特徴とするものである。
【００１７】
請求項９に係る本願発明は、
請求項７の酸化金属が、ポリアミド等のハロゲンに対するバリア性の高い物質であることを特徴とする情報フィルムを提供することを特徴とするものである。
【００１８】
請求項１０に係る本願発明は、
請求項７の酸化金属が、水酸化物等化学物質に対するバリア性の高い物質であることを特徴とする情報フィルムを提供することを特徴とするものである。
【００１９】
金属劣化物質遮断層は、この様に、記録層と反射層からなる情報記録層の、情報読取りあるいは書き込みのための光があたらない面つまり基材側の面に設けられるものであり、この金属劣化物質遮断層は、例えば酸化ケイ素（ＳｉＯｘ）、酸化アルミ（ＡｌＯｘ）等の酸化金属でよく、これはこれら酸化金属が、ポリビニルアルコール、ポリアミド等のハロゲン、水酸化物等化学物質に対するバリア性の高い物質であるからである。
【発明の効果】
【００２０】
本発明により、情報フィルムと基材を貼り合せる等の手段で形成した情報記録層を形成してなる光ディスクを長期間保存しても、金属層の劣化がなく半永久的に光ディスクが使用できるようになり、また、高温高湿化で１０００時間保存しても光ディスクが使用できるようになった。更に、貼り合せる前の、情報フィルムの状態で長期間保存しても問題ない。
【発明を実施するための最良の形態】
【００２１】
情報フィルムの構成としては、図１に示す通り、レーザー光を当てる外層から、保護層／記録層／反射層／金属劣化物質遮断層となり、金属劣化物質遮断層を設けることが、本発明の内容である。
【００２２】
金属劣化物質遮断層としては、酸化ケイ素、酸化アルミなどの酸化金属が好ましい。
これらの酸化金属が好ましい理由としては、金属を劣化させるような、ハロゲン、水酸化物、酸素等のバリア性が高いこと。
【００２３】
また、通常反射層である金属層には、銀、アルミなどの反射率の高い金属が用いられるが、これらの金属の形成方法としては、スパッタ等の蒸着が用いられる。該金属の蒸着の後に、インラインで、酸化金属を蒸着することにより、効率よく金属劣化物質遮断層も形成できるためである。
【００２４】
特に、金属劣化物質遮断層を酸化金属層に拘る必要はなく、金属劣化物質を遮断するポリビニルアルコール、ポリアミド等の化学物質でも良い。
【００２５】
しかし、金属劣化物質遮断層から、金属層を変色、劣化させるような物質、塩素等ハロゲン系物質が含まれている塩化ビニリデン、１種以上の金属アルコキシド及びその加水分解物の水溶液或いは水／アルコール混合溶液を主剤とするコーティング剤等の物質は好ましくない。
【００２６】
情報の読取り方法としては、レーザー光を当てて、異なる反射する光の状態により、記録内容を再現するタイプが用いられる。
【００２７】
記録層を形成する材料は、光の反射の状態を変える方法が、ピットの高さを用いる方法であれば、通常、光硬化性樹脂、熱硬化性樹脂などの硬化性樹脂、ポリカーネート樹脂等の熱可塑性樹脂が用いられ、光の反射の状態を変える方法が色差によるときは、上記硬化性樹脂、熱可塑性樹脂に、熱、光などにより式差が変化する物質を添加したものが用いられる。特に材料を限定する必要はない。
【００２８】
基材としては、紙、木、プラスチック、金属、セラミック等使用でき、特に限定する必要はない。これは一つの本発明の効果であり、金属を劣化するようなハロゲン、水酸化物等が含まれていても使用できる。
【００２９】
紙としては、製紙用天然繊維を主体とする紙が使用できる。また、この紙に、合成繊維（例えばポリオレフィン系繊維）を混抄してあるものでもよく、さらにはコットンパルプや精製木材パルプからつくられた原料紙を、塩化亜鉛溶液の膨潤作用を利用して、任意の厚さに積層後、塩化亜鉛を除去し、乾燥してできる、剛直な、バルカナイズドファイバーの様な素材を利用しても良い。
【００３０】
プラスチックとしては、ポリエチレン、ポリプロピレン、ポリエステルの樹脂等熱可塑性の樹脂、ポリウレタン、エポキシ樹脂、フェノール樹脂等熱硬化性の樹脂等高分子材料であれば良く、ポリ乳酸、脂肪族ポリエステル等生分解性プラスチックを用いても特に問題はない。
【００３１】
金属としては、アルミニウム、鉄等何でも良いが、密度の軽いアルミニウムが好ましく用いられる。
【００３２】
接着剤は、基材とフィルムとを貼り合せる接着材料として用いる材料は、天然高分子系樹脂、生分解性樹脂、熱可塑性樹脂、熱硬化性樹脂、湿気硬化性樹脂、ＵＶ(光)硬化性樹脂、電子線（ＥＢ）硬化樹脂などが使用でき、具体的には、ポリエステル系、アクリル系、ウレタン系、酢酸ビニル系、フェノール系、ポリオレフィン系、酸変性樹脂等、基材と情報フィルムに接着する材料であれば良い。
【００３３】
接着剤も、本発明の効果で、特に限定する必要はなく、金属を劣化するような物質が含まれていても問題はない。
【００３４】
貼り合わせ方法は、基材と情報フィルムを貼り合せるときの接着剤の塗工方法としては、接着剤の物性により異なるが、一般的にはロールコータ、ダイコータ、押出コータ、グラビア印刷等が用いられ、紙、木等基材の凸凹を埋めながら塗工することが多いので、基材側に塗工される。
【００３５】
該塗工された基材とフィルムを貼り合せる方法は、通常のニップロールで貼り合せる方法、平板で押さえつける方法等がある。
【実施例１】
【００３６】
図１の構成の光ディスクを作成した。基材としては、情報フィルムを貼り合せる面と反対面に１００μｍの厚みのポリカフィルムを貼り合せた、１ｍｍ厚の紙基材を使用した。
【００３７】
情報フィルムとしては、０．１ｍｍ厚のカバー層（記録層保護層）に用いるポリカフィルムに、ホログラムを作成する転写技術を用いて、アクリル系のＵＶ硬化樹脂で、記録層となる凹凸高差３０〜１００ｎｍのピットを形成した。
【００３８】
該記録層／保護層の上に、反射層としてアルミニウムを５０μｍ蒸着し、その上に、金属劣化物質遮断層として酸化ケイ素を２０μｍ蒸着し、金属劣化物質遮断層／反射層／記録層／保護層からなる情報フィルムを作成した。
【００３９】
該情報フィルムの金属劣化物質遮断層と紙基材の紙面をウレタン系の湿気硬化型接着剤３０μｍにて貼り合せ、総厚１．２ｍｍの光ディスクを作成した。該光ディスクを、８０℃８５％１００時間保存しても、反射層のアルミは劣化せず、問題なかった。
【実施例２】
【００４０】
図２の構成の光ディスクを作成した。基材としては、ガラスファイバーからなるフィラーを２％だけ添加した硬いポリプロピレン１ｍｍ厚のものを用いた。
【００４１】
該基材上に金属劣化物質遮断層として、５０μｍ厚のエチレンビニルアルコール共重合体からなるフィルムを、アクリル系粘着剤２５μｍで貼り合せた。
【００４２】
該金属劣化物質遮断層（エチレンビニルアルコール共重合体）／基材（ポリプロピレン）の金属劣化物質遮断層上に、記録層となる凹凸高差３０〜１００ｎｍのピットをアクリル系ＵＶ硬化樹脂を用いて版から転写して、記録層を形成した。
【００４３】
該記録層／金属劣化物質遮断層／基材の記録層上に反射層となる銀を１０μｍ蒸着し、その上に、アクリル系の粘着剤で保護層として０．１μｍポリカーボネートフィルムを貼り、保護層／反射層／記録層／金属劣化物質遮断層／基材構成の総厚１．２ｍｍの光ディスクを作成した。
【００４４】
該光ディスクを８０℃８５％１００時間保存しても、反射層の銀は劣化せず、問題なかった。
【産業上の利用可能性】
【００４５】
本発明は、基材上に金属製の反射層と記録層からなる情報記録層を積層している光ディスクと情報フィルムに関する。
【図面の簡単な説明】
【００４６】
【図１】本発明の光ディスクを示す概要断面図である。
【図２】図１とは違う本発明の光ディスクを示す概要断面図である。
【符号の説明】
【００４７】
１  基材
２  接着層
３  金属劣化物質遮断層
４  反射層
５  記録層
６  保護層
【図１】
2007012129.tif 000003
【図２】
2007012129.tif 000004